Patent RU-2728005-C1 (RU)
Title: Термоустойчивое высокоселективное энергосберегающее покрытие бронзового цвета на стекле и способ его изготовления
Inventor: BERNT DMITRIJ DMITRIEVICH
IPC: C03C17/36
Filed: 2019-12-27
Granted: 2020-07-28
Abstract: Изобретение относится к энергосберегающим покрытиям, в частности к энергосберегающим покрытиям на стекле, обладающим качествами термоустойчивости и высокой селективности, и способу их получения. Технический результат заключается в обеспечении устойчивости по отношению к продолжительным воздействиям высоких температур, выражающейся в сохранении минимального значения уровня мутности стеклянной подложки по итогам воздействия, солнцезащитных свойств по отношению к избыточному тепловому солнечному воздействию при одновременном поддержании удовлетворительного уровня пропускания видимого света, качеств энергоэффективности с точки зрения снижения излучательных теплопотерь в холодное время и бронзового цвета отражения поверхности стеклянной подложки со стороны, противоположной стороне, на которую нанесено тонкопленочное энергоэффективное оптическое покрытие, достигаемого в широком диапазоне углов наблюдения. В частности, предложено термоустойчивое высокоселективное энергосберегающее покрытие бронзового цвета на стекле, состоящее из отдельных непосредственно контактирующих между собой слоев. Указанное покрытие включает в себя следующие соприлегающие слои в порядке перечисления от стеклянной подложки наружу: первый слой, содержащий субстехиометрический нитрид легированного алюминием кремния Si-Al-N, последующий слой, являющийся первым контактным слоем, который содержит оксид легированного оловом цинка Zn-Sn-O, за ним следует слой, содержащий оксид легированного алюминием цинка Zn-Al-O, являющийся первым каталитическим слоем, последующий слой, который содержит серебро Ag, является первым слоем, отражающим инфракрасное излучение, за ним следует слой, содержащий субстехиометрический оксид нихрома Ni-Cr-O, который является первым барьерным слоем, следующий слой, который содержит оксид легированного алюминием цинка Zn-Al-O, является первым укрывным слоем, за ним следует промежуточный слой, содержащий субстехиометрический нитрид алюминия Al-N, последующий слой является вторым контактным слоем и содержит оксид легированного оловом цинка Zn-Sn-O, за ним следует слой, содержащий оксид легированного алюминием цинка Zn-Al-O, являющийся вторым каталитическим слоем, последующий слой, который содержит серебро Ag, является вторым слоем, отражающим инфракрасное излучение, за ним следует слой, содержащий субстехиометрический оксид нихрома Ni-Cr-O, который является вторым барьерным слоем, следующий слой, который содержит субстехиометрический нитрид вольфрама W-N, является поглощающим слоем, за ним следует слой, содержащий субстехиометрический нитрид алюминия Al-N, являющийся вторым укрывным слоем, а также защитным слоем для обеспечения хемомеханической защиты всей ранее перечисленной структуры слоев, последующий слой, являющийся внешним слоем всей перечисленной структуры слоев покрытия и выполняющий роль препятствующего распространению трещин «ПРТ»-слоя, содержит оксид легированного цинком олова Zn-Sn-O. 2 н. и 2 з.п. ф-лы, 6 ил.